(57)【要約】【課題】  形成したハードコート被膜の点状白濁不良の発生率低減が可能となるプラスチックレンズの製造方法を提供することを目的とする。【解決手段】  ハードコート層を形成するディッピング工程（Ｓ３）の絶対湿度が、ハードコート層を乾燥する仮焼成−２工程（Ｓ４）の絶対湿度以上であれば、点状白濁不良の発生を低減することができる。また、ディッピング工程（Ｓ３）と仮焼成−２工程（Ｓ４）の絶対湿度の差が１．５ｇ／ｍ3以下であれば、さらなる点状白濁不良の発生を低減することができるとともに、良質なプラスチックレンズの提供が可能になる。【選択図】      図１
2006276628.tif 000002
【特許請求の範囲】
【請求項１】
プラスチックレンズ基体にプライマ層を形成するプライマ処理工程と、
前記プライマ層を乾燥する第１の仮焼成工程と、
前記プライマ層の表面にハードコート層を形成するハードコート処理工程と、
前記ハードコート層を乾燥する第２の仮焼成工程と、を備えたプラスチックレンズの製造方法において、
前記ハードコート処理工程の絶対湿度が前記第２の仮焼成工程の絶対湿度以上であることを特徴とするプラスチックレンズの製造方法。
【請求項２】
請求項１に記載のプラスチックレンズの製造方法において、
前記ハードコート処理工程と前記第２の仮焼成工程の絶対湿度の差が１．５ｇ／ｍ3以下であることを特徴とするプラスチックレンズの製造方法。
【発明の詳細な説明】
【技術分野】
【０００１】
本発明は、光学物品の表面にハードコート被膜を形成するディッピング方法に関し、特に、形成したハードコート被膜の点状白濁不良の発生率を低減できるプラスチックレンズの製造方法に関する。
【背景技術】
【０００２】
ハードコート被膜の形成方法としては、液状物質を塗布して硬化させるのが一般的であり、スピンコート法とディッピング方法が知られている。
【０００３】
ディッピング方法では、アルカリ処理、酸処理、プラズマ処理等の表面処理、超音波洗浄、超純水洗浄等を施したプラスチックレンズをディッピング槽のハードコート液に浸漬した後、引き上げ、乾燥・焼成工程で液膜の乾燥と硬化を行ってハードコート被膜をプラスチックレンズ表面に形成する（例えば、特許文献１参照）。
【０００４】
【特許文献１】特開平１１−１９９７９７号公報
【発明の開示】
【発明が解決しようとする課題】
【０００５】
ところで、ハードコート被膜を形成する際に発生する不良原因の一つに、点状白濁がある。この点状白濁不良は、プラスチックレンズをディッピング槽のハードコート液に浸漬した後、プラスチックレンズの表面にコートされているハードコート液を乾燥（以降、仮焼成という）する際に、仮焼成されたハードコート層の中に細かい点状の白い斑点が略全面に発生する現象である。
【０００６】
この点状白濁が発生すると、プラスチックレンズとしては不良となり、しかもハードコート層をプラスチックレンズから剥離することができなかったり、剥離後再度表面処理、超音波洗浄、超純水洗浄等の工程から開始することとなり多くのコストが掛かっていた。
【０００７】
本発明は、このような従来の問題点に着目してなされたもので、その目的は、形成したハードコート被膜の点状白濁不良の発生率低減が可能となるプラスチックレンズの製造方法を提供することにある。
【課題を解決するための手段】
【０００８】
上記課題を解決するために、本発明では、プラスチックレンズ基体にプライマ層を形成するプライマ処理工程と、前記プライマ層を乾燥する第１の仮焼成工程と、前記プライマ層の表面にハードコート層を形成するハードコート処理工程と、前記ハードコート層を乾燥する第２の仮焼成工程とを備えたプラスチックレンズの製造方法において、前記ハードコート処理工程の絶対湿度が前記第２の仮焼成工程の絶対湿度以上であることを要旨とする。
【０００９】
これによれば、ハードコート処理工程の絶対湿度が第２の仮焼成工程の絶対湿度以上であることによって、形成したハードコート被膜の点状白濁不良の発生率低減が可能となる。
【００１０】
また、本発明では、前記ハードコート処理工程と前記第２の仮焼成工程の絶対湿度の差が１．５ｇ／ｍ3以下であることを要旨とする。
【００１１】
これによれば、ハードコート処理工程と第２の仮焼成工程の絶対湿度の差が１．５ｇ／ｍ3以下であることによって、形成したハードコート被膜の点状白濁不良の発生率低減が可能となる。加えて、ハードコート処理工程と第２の仮焼成工程の空調機を１台とすることができ、良質なプラスチックレンズの提供が可能となる。
【発明を実施するための最良の形態】
【００１２】
以下、本発明を具体化した実施例について図面に従って説明する。
【実施例１】
【００１３】
図１は、プライマ及びハードコート被膜を形成する工程のフローチャートである。
ガラス型等で注入成形されたプラスチックレンズ基体が工程に投入される。表面が清浄にされたプラスチックレンズ基体は、ステップ（以降、Ｓと表記する）１でプライマ処理される。このプライマ処理は、プラスチックレンズ基体の表面と後述するハードコート膜との密着性を得るため及びプラスチックレンズの耐衝撃性強度を向上させるために、プライマ層を形成するプライマ処理工程である。プライマ処理は、プライマ液にプラスチックレンズ基体を浸漬し、所定の速度で引き上げてプラスチックレンズの表面にプライマ層を形成するディッピング工程である。
【００１４】
Ｓ２で仮焼成−１が行われる。この仮焼成−１は、Ｓ１で処理されたプラスチックレンズ基体の表面に形成されたプライマ層を乾燥させる第１の仮焼成工程である。
【００１５】
Ｓ３は、ハードコート処理が行われる。このハードコート処理は、Ｓ２で処理されたプラスチックレンズ基体をディッピング槽のハードコート液に浸漬し、所定の速度で引き上げてＳ２で生成されたプライマ層の上にハードコート層を形成するディッピング工程である。
【００１６】
Ｓ４は、仮焼成−２が行われる。この仮焼成−２は、Ｓ３で生成されたハードコート層を乾燥させる第２の仮焼成工程である。
【００１７】
Ｓ５は、焼成処理が行われる。この焼成処理は、所定の温度と所定の時間を掛けて、プラスチックレンズ基体の表面にプライマ及びハードコート膜を密着固定する焼成処理工程である。
【００１８】
次に、点状白濁不良について説明する。点状白濁不良が発見される工程は、前述したＳ４の「仮焼成−２」の工程である。Ｓ３でハードコート処理された状態では、この点状白濁不良を視認することができない。
【００１９】
Ｓ４の「仮焼成−２」によってハードコート層が乾燥された状態で初めて視認することができるようになる。
【００２０】
また、この点状白濁不良は、毎年、３月から１０月に掛けて、特に梅雨の時期など、雨天及び雨天あけに多く発生していた。つまり、湿度が上昇すると点状白濁不良が多く発生するのである。
【００２１】
ここで、Ｓ１のプライマ処理工程と、Ｓ２の仮焼成−１工程と、Ｓ３のハードコート処理工程と、Ｓ４の仮焼成−２工程は、それぞれ単独に装置化し並べて配置され壁、シャッター等で各環境は隔離されている。したがって、それぞれの工程間では、各工程で処理されたプラスチックレンズ基体はこの各工程環境の湿度に曝されながら次の工程へと自動的に移動していく。
【００２２】
また、作業環境（室内）の空気の湿度は除湿機によりある程度管理され、作業環境（室内）の空気の温度は温調機によって所定の温度に管理されている。しかし、湿度については外気湿度の影響を受け変動することが多い。また、Ｓ１のプライマ処理工程とＳ３のハードコート処理工程は、形成される膜の外観確保、各処理液の寿命向上等の目的から温度、湿度を作業環境（室内）とは別に個別の空調機を用いて一定状態に管理している場合が多い。湿度は低湿度方が外観、各処理液の寿命向上には効果があるため、相対湿度を約２０％に管理している。
【００２３】
然しながら、Ｓ２の仮焼成−１工程と、Ｓ４の仮焼成−２工程は乾燥温度が７０℃〜８５℃程度のため、作業環境（室内）の空気を取り入れて乾燥作業をしていた。
【００２４】
そこで、下記の比較実験を行った。
（比較例１）
プライマ処理工程（Ｓ１）      ；２５℃、絶対湿度１０ｇ／ｍ3
仮焼成−１工程（Ｓ２）        ；７０℃、絶対湿度１０ｇ／ｍ3
ハードコート処理工程（Ｓ３）  ；２５℃、絶対湿度１０ｇ／ｍ3
仮焼成−２工程（Ｓ４）        ；８５℃、絶対湿度１０ｇ／ｍ3
作業環境（室内）              ；２５℃、絶対湿度１０ｇ／ｍ3
作業環境としての２５℃、絶対湿度１０ｇ／ｍ3は、相対湿度としては約４３％に相当する。この相対湿度は、梅雨の時期を前提に設定した。また、Ｓ１〜Ｓ４の各工程では、同じ絶対湿度を有する空気を使うことを前提にして設定した。
【００２５】
Ｓ１〜Ｓ４までの工程を実行した比較例１の結果は、点状白濁不良が発生しなかった。つまり、単純に全ての工程の絶対湿度を高くしても、同じ絶対湿度であれば点状白濁不良は起こらないのである。しかし、同じ絶対湿度を維持・管理するのは非常に困難であり、管理許容範囲を明確にする必要があった。
【００２６】
（比較例２）
点状白濁不良が発見される工程が、前述したＳ４の「仮焼成−２」の工程であることから、プライマ処理工程（Ｓ１）と仮焼成−１工程（Ｓ２）及びハードコート処理工程（Ｓ３）の湿度を固定して、仮焼成−２工程（Ｓ４）の湿度水準を変化させて実験した。
プライマ処理工程（Ｓ１）      ；２５℃、絶対湿度１０ｇ／ｍ3
仮焼成−１工程（Ｓ２）        ；７０℃、絶対湿度１０ｇ／ｍ3
ハードコート処理工程（Ｓ３）  ；２５℃、絶対湿度１０ｇ／ｍ3
＜湿度条件を変化＞
（条件１ａ）仮焼成−２工程（Ｓ４）      ；８５℃、絶対湿度１０ｇ／ｍ3
（条件２ｂ）仮焼成−２工程（Ｓ４）      ；８５℃、絶対湿度１１．５ｇ／ｍ3
（条件２ｃ）仮焼成−２工程（Ｓ４）      ；８５℃、絶対湿度１２．５ｇ／ｍ3
【００２７】
Ｓ１〜Ｓ４までの工程を実行した比較例２の結果は、
（条件１ａ）；点状白濁不良発生率＝０％
（条件１ｂ）；点状白濁不良発生率＝５％
（条件１ｃ）；点状白濁不良発生率＝４０％
であった。
【００２８】
（比較例３）
また、よりよい作業環境を求めるために、プライマ処理工程（Ｓ１）とハードコート処理工程（Ｓ３）及び仮焼成−２工程（Ｓ４）の湿度を固定して、仮焼成−１工程（Ｓ２）の湿度水準を変化させて実験した。
＜湿度条件を固定＞
プライマ処理工程（Ｓ１）      ；２５℃、絶対湿度１０ｇ／ｍ3
ハードコート処理工程（Ｓ３）  ；２５℃、絶対湿度１０ｇ／ｍ3
仮焼成−２工程（Ｓ４）        ；８５℃、絶対湿度１０ｇ／ｍ3
＜湿度条件を変化＞
（条件２ａ）仮焼成−１工程（Ｓ２）      ；７０℃、絶対湿度１２．０ｇ／ｍ3
（条件２ｂ）仮焼成−１工程（Ｓ２）      ；７０℃、絶対湿度１１．０ｇ／ｍ3
（条件２ｃ）仮焼成−１工程（Ｓ２）      ；７０℃、絶対湿度１０．０ｇ／ｍ3
【００２９】
Ｓ１〜Ｓ４までの工程を実行した比較例３の結果は、
（条件２ａ）；点状白濁不良発生率＝０％
（条件２ｂ）；点状白濁不良発生率＝０％
（条件２ｃ）；点状白濁不良発生率＝０％
であった。
【００３０】
比較例２の結果から考えるに、ハードコート層を乾燥する仮焼成−２工程（Ｓ４）プライマの絶対湿度よりハードコート層を形成するディッピング工程（Ｓ３）の絶対湿度が低すぎる場合に点状白濁が発生することがわかる。Ｓ４の仮焼成−２工程が施されると、ハードコート層が加熱されて、ハードコート層の溶媒の蒸発を早める。ハードコート層の溶媒が蒸発し終わる瞬間に、プライマ周りの水分が溶媒と入れ替わりその水分の影響で点状白濁が発生する。
【００３１】
また、比較例３の結果から考えるに、仮焼成−１工程（Ｓ２）の絶対湿度よりハードコート層を形成するディッピング工程（Ｓ３）の絶対湿度が高い場合には、特別点状白濁は発生しない。
【００３２】
したがって、ハードコート層を形成するディッピング工程（Ｓ３）の絶対湿度が、ハードコート層を乾燥する仮焼成−２工程（Ｓ４）の絶対湿度以上であることが、点状白濁不良の対策に有効となる。加えて、ディッピング処理工程（Ｓ３）と仮焼成−２工程（Ｓ４）の絶対湿度の差が１．５ｇ／ｍ3以下であれば、さらに良好な条件となり、良質なプラスチックレンズの提供が可能になる。
【図面の簡単な説明】
【００３３】
【図１】プライマ及びハードコート被膜を形成する工程のフローチャート。
【符号の説明】
【００３４】
Ｓ１〜Ｓ５…ステップ。
【図１】
2006276628.tif 000003